(57)【要約】【課題】細径の導体断面積においても従来同様の引張り強度を維持した自動車用電線を提供する。【解決手段】銅合金を固溶強化及び／又は加工硬化した硬銅合金からなる自動車電線用素線であり、前記銅合金は純銅に０．２５〜０．３５重量％の錫を含み得るもので、前記固溶強化の過程は連続鋳造による０．２５〜０．４０重量％の錫の添加であり、前記加工硬化は数式１で示される伸線加工歪εが７〜９であることを特徴とする自動車電線用素線及びこの素線を用い任意で圧縮加工、通電アニール処理をした自動車用低圧電線。  【数１】2008027640.tif 000005【選択図】図３
2008027640.tif 000002
【特許請求の範囲】
【請求項１】
銅合金を固溶強化及び／又は加工硬化した硬銅合金からなる自動車電線用素線。
【請求項２】
前記銅合金が純銅に０．２５〜０．３５重量％の錫を含み得るものであることを特徴とする請求項１に記載の自動車電線用素線。
【請求項３】
前記固溶強化の過程が、連続鋳造による０．２５〜０．４０重量％の錫の添加であることを特徴とする請求項１又は２に記載の自動車電線用素線。
【請求項４】
前記加工硬化が、数式１で示される伸線加工歪εが７〜９であることを特徴とする請求項１乃至３のいずれかに記載の自動車電線用素線。
【数１】
2008027640.tif 000004
【請求項５】
請求項１乃至４のいずれかに記載の自動車電線用素線から構成される自動車用電線。
【請求項６】
請求項１乃至４のいずれかに記載の素線を同心撚りしたことを特徴とする請求項５に記載の自動車用電線。
【請求項７】
前記同心撚りの撚りピッチが１４〜２０ｍｍであることを特徴とする請求項６に記載の自動車用電線。
【請求項８】
更に圧縮加工を施されることを特徴とする請求項６又は７に記載の自動車用電線。
【請求項９】
更に通電アニール処理を施されることを特徴とする請求項６乃至８のいずれかに記載の自動車用電線。
【請求項１０】
導体断面積が０．０８〜０．２２ｍｍ２であることを特徴とする請求項５乃至９のいずれかに記載の自動車用電線。
【発明の詳細な説明】
【技術分野】
【０００１】
本発明は、特に高強度化した銅合金線を用いた自動車用電線に関するものである。
【背景技術】
【０００２】
自動車用電線は、自動車に装備されている各装置や制御機器などの電装部品を電気的に接続するものであり、ワイヤーハーネスなどの形で広く使用されている。近年では、自動車の高性能化に伴い車載される電装部品が増加し、同時に装備される自動車用電線の量も増加している。
【０００３】
一方で、自動車に求められる要件としては、環境保護・省資源・燃費向上の面から車両の軽量化が、また広い室内空間を求める消費者の要望に応じて部品の小型化が必要とされている。
【０００４】
この要求を満たすべく、錫を含む銅合金線を素線に用いた電線の細径化が試みられているが、焼鈍により結果的には軟質材を中心としているため、細径化による導体断面積の減少に比して電線の強度が低下してしまうという問題点があった。そのため、自動車用電線としてのサイズは導体断面積０．２２ｍｍ2以上に限られることが一般的であった。
【特許文献１】特許第３２７５５０６号公報
【特許文献２】特開平６−１８７８３１号公報
【発明の開示】
【発明が解決しようとする課題】
【０００５】
本発明は、このような状況に鑑みてなされたものであり、上記問題点を解決できる自動車用電線を提供することを目的とする。
【課題を解決するための手段】
【０００６】
本発明は上記課題を解決すべく、以下に掲げる構成とした。
請求項１記載の発明の要旨は、銅合金を固溶強化及び／又は加工硬化した硬銅合金からなる自動車電線用素線に存する。
請求項２記載の発明の要旨は、前記銅合金が純銅に０．２５〜０．３５重量％の錫を含み得るものであることを特徴とする請求項１に記載の自動車電線用素線に存する。
請求項３記載の発明の要旨は、前記固溶強化の過程が、連続鋳造による０．２５〜０．４０重量％の錫の添加であることを特徴とする請求項１又は２に記載の自動車電線用素線に存する。
請求項４記載の発明の要旨は、前記加工硬化が、数式１で示される伸線加工歪εが７〜９であることを特徴とする請求項１乃至３のいずれかに記載の自動車電線用素線に存する。
請求項５記載の発明の要旨は、請求項１乃至４のいずれかに記載の自動車電線用素線から構成される自動車用電線に存する。
請求項６記載の発明の要旨は、請求項１乃至４のいずれかに記載の素線を同心撚りしたことを特徴とする請求項５に記載の自動車用電線に存する。
請求項７記載の発明の要旨は、前記同心撚りの撚りピッチが１４〜２０ｍｍであることを特徴とする請求項６に記載の自動車用電線に存する。
請求項８記載の発明の要旨は、更に圧縮加工を施されることを特徴とする請求項６又は７に記載の自動車用電線に存する。
請求項９記載の発明の要旨は、更に通電アニール処理を施されることを特徴とする請求項６乃至８のいずれかに記載の自動車用電線に存する。
請求項１０記載の発明の要旨は、導体断面積が０．０８〜０．２２ｍｍ2であることを特徴とする請求項５乃至９のいずれかに記載の自動車用電線に存する。
【０００７】
【数１】
2008027640.tif 000003
【発明の効果】
【０００８】
本発明の自動車用電線は、細径化しても従来サイズの電線と同等の引張り強度を保っており、電線を小型軽量化できるという利点がある。
【発明を実施するための最良の形態】
【０００９】
以下、本発明の実施の形態を詳細に説明する。
【００１０】
本発明者らは、細径化しても強度を維持できる自動車用電線について鋭意検討した結果、固溶強化と加工硬化によって高強度化した銅合金線を素線に用いることによって、軟銅線を用いた従来の太さの電線と同等の引張り強度のより細径の電線が得られることを見出した。
【００１１】
固溶強化は、純銅に錫０．３重量％を添加し、連続鋳造機により合金化したものとした。銅合金線を生産する上で重要となる錫の含有濃度の精密な制御、及び製品コストを高騰させない生産性を考慮した上でも、連続鋳造機による製造が好ましい。
【００１２】
加工硬化は、伸線加工による加工歪により付与されるが、一般的に伸線加工を繰返す段取り作業性を考慮し、中間の線径で焼鈍される場合が多く、銅合金素線内部の加工歪分布が素線の外周部に集中して素線として脆くなる欠点がある。加工歪分布を均一化するために伸線加工歪は７〜９であることが好ましい。
【００１３】
加工硬化により強化した導体を用いた場合、軟化処理した導体に比べ、真直性が悪い、捻れによるキンクが発生し易い、絶縁被覆を剥いだ部分導体がバラケ易いといった問題があり、従来技術ではこれをクセ取り処理や熱処理を行うことで解決を試みているが製造プロセスでの管理の難しさから実現性に乏しいものであった。本発明者らは前記問題の解決について鋭意検討した結果、圧縮加工と撚りピッチの工夫、特に撚りピッチの最適化が有効であることを見出した。
【００１４】
同心撚り構造における撚りピッチとは、１本の中心素線の周囲に該中心素線を包囲するように密着配置している複数の周辺素線が１回撚られる長さである。撚りピッチは、短いと電線の捻れが大きくなり、ピッチが増加するに従って屈曲性能が低下し撚り崩れが発生しやすくなるため、捻れを抑え良好な屈曲性能を維持するためには撚りピッチ１４ｍｍ〜２０ｍｍが好ましく、より好ましくは撚りピッチ１６±２ｍｍである。
【００１５】
本発明の自動車用電線は、圧縮加工を施すことによってさらに捻れを抑えることもできる。また、通電アニールによって捻れを抑えることもできる。通電アニールにおいては、導体抵抗値１６０ｍΩ／ｍの場合は電線の強度を低下させないためにＡＣ２０Ｖにて焼鈍することが望ましい。
【００１６】
本発明によって、導体断面積０．１３ｍｍ2において、従来の軟銅線を用いた０．３ｍｍ2のものと同等の引張り強度をもつ電線を製造することが可能である。また本発明によれば、より細径の高強度自動車用電線を製造することも可能である。
【００１７】
以下、本実施の形態の実施例および比較例を示し、本発明を具体的に説明するが、本発明は下記実施例に制限されるものではない。
【実施例１】
【００１８】
従来の自動車用電線ではＪＩＳ−Ｈ−３２６０に記載のＣ１１００Ｗ（タフピッチ銅線）が主流であり、引張強さは１９５ＭＰａ以上と規定されており、実際電線に用いられる軟銅線の引張強さが２２０〜３００ＭＰａであるため、導体断面積０．３ｍｍ2の場合、電線破断荷重は１００Ｎ程度であった。本発明による自動車用電線は、純銅に錫０．３重量％を添加した固溶強化と７〜９の伸線加工歪を施した加工硬化により、引張強さが７００〜８５０ＭＰａにまで向上するため、導体断面積０．１３ｍｍ2の場合、電線破断荷重を１００Ｎ以上にすることができた。
【実施例２】
【００１９】
高強度化した銅合金線を素線に用いた電線において、撚りピッチと捻れの関係を検証した。検証には、純銅への錫０．２９重量％の添加、及び７．８の伸線加工歪によって強化した、線径０．１６８±０．００３ｍｍの硬銅合金素線を投入し、撚りピッチを１２ｍｍ〜２５ｍｍの間で変えた７本同心撚り圧縮導体を用いて電線を製作した。比較例として、線径０．２５±０．００６ｍｍの硬銅線を投入し、撚りピッチを２６ｍｍとした７本同心撚り圧縮導体を焼鈍した０．３ｍｍ2導体を用いた電線を製作した。捻れの定量化には、ＪＩＳ−Ｇ３５１０  スチールコードの試験方法に記載の残留トーションを、残留捻れ回数、として代用して用いたが、電線を切断する切断機に装着されている矯正ロールにより、捻れ回数が増加することが確認されていたことから、本検証においては矯正ロールを通すことにより生じる捻れ回数を残留捻れ回数に加算することとした。  検証の結果を図１に示す。
【実施例３】
【００２０】
実施例２で検証した電線を用いて、撚りピッチと電線の屈曲特性の関係を検証した。屈曲特性の検証は、マンドレル径２５ｍｍを装着した１８０度屈曲試験機に４００ｇの荷重を吊り下げた電線の導体が破断するまでの回数を測定し、屈曲寿命回数とした。結果を図２に示す。
【実施例４】
【００２１】
撚りピッチと電線構造との検証を行った。撚りピッチ２０ｍｍ、２５ｍｍの電線について、切断面を実体顕微鏡にて撮影した。結果を図３に示す。
【００２２】
図１に示されるように、撚りピッチが増大するに従って残留捻れ回数は減少する。キンクの発生しない残留捻れ回数は１０回以下であるが、残留捻れ回数は焼鈍によっても低減することができるため、残留捻れ回数の面からの撚りピッチは１４ｍｍ以上が好ましい。
【００２３】
一方で、図２、図３に示される通り、撚りピッチの増加に伴い、屈曲性能は低下し同時に撚り崩れが生じるため、前記の残留捻れ回数との関係から鑑みて、最適な撚りピッチは１６±２ｍｍである。
【産業上の利用可能性】
【００２４】
本発明の自動車用電線は、高強度化された自動車電線用素線を用いているため、従来品より細径かつ軽量で十分な強度を持った自動車用電線を提供することが可能である。
【００２５】
また、本発明の自動車用電線は、撚りピッチの最適化により捻れの発生が抑えられ真直性・バラケにおいて良好であるため、取り扱いが容易なワイヤーハーネス等を提供することが可能である。
【図面の簡単な説明】
【００２６】
【図１】撚りピッチと残留捻れ回数の関係との検証図
【図２】撚りピッチと電線の屈曲特性の関係との検証図
【図３】撚りピッチと電線構造の関係との検証図
【符号の説明】
【００２７】
１    素線（高強度化した銅合金線）
【図１】
2008027640.tif 000006
【図２】
2008027640.tif 000007
【図３】
2008027640.tif 000008